(57)【要約】【課題】ディスプレイの明るさを弱めることなく赤色発光のバランスを調節し、耐熱性や耐光性においても優れた光学フィルターを提供する。【解決手段】下記の一般式（Ｉ）で表わされる拡張ポルフィリン系化合物を含有する層を有することを特徴とする電子ディスプレイ用フィルター、特に、プラズマディスプレイフィルター。式（Ｉ）中、Ｒ１〜Ｒ１６は、それぞれ、独立に、水素原子、ハロゲン原子、水酸基、置換基を有していてもよいアルキル基、置換基を有していてもよいアルコキシ基、又は置換基を有していてもよいアリール基を示し、Ｍは、２個の水素原子又は金属原子を示す。【化１】2005003946.tif 000008【選択図】        なし【特許請求の範囲】
【請求項１】
下記の一般式（Ｉ）
【化１】
2005003946.tif 000007
〔式（Ｉ）中、Ｒ１〜Ｒ１６は、それぞれ、独立に、水素原子、ハロゲン原子、水酸基、置換基を有していてもよいアルキル基、置換基を有していてもよいアルコキシ基、又は置換基を有していてもよいアリール基を示し、Ｍは、２個の水素原子又は金属原子を示す。〕
で表わされる拡張ポルフィリン系化合物を含有する層を有することを特徴とする電子ディスプレイ用フィルター。
【請求項２】
拡張ポルフィリン系化合物含有層に紫外線吸収剤を共存させるか、又は、拡張ポルフィリン系化合物含有層に紫外線吸収剤を含有する層を積層することを特徴とする請求項１に記載の電子ディスプレイ用フィルター。
【請求項３】
電子ディスプレイ用フィルターがプラズマディスプレイフィルターであることを特徴とする請求項１又は２に記載の電子ディスプレイ用フィルター。
【発明の詳細な説明】
【０００１】
【発明の属する技術分野】
本発明は、拡張ポルフィリン系化合物を使用した電子ディスプレイ用フィルター、特に、プラズマディスプレイ用フィルターに関し、詳しくは、電子ディスプレイの前面に設け、電子ディスプレイの明るさを実質的に弱めずに赤色発光の発光強度を調節することができる電子ディスプレイ用フィルターに関する。本発明のフィルターが適用される電子ディスプレイとしては、プラズマディスプレイ、ＣＲＴ（ブラウン管）、液晶ディスプレイ、有機又は無機ＥＬディスプレイ、ＦＥＤ（フィールドエミッション）を挙げることができるが、電気によって光を放射或いは反射することで文字や画像を表示するものであればこれらに限定されるものではない。
【０００２】
【従来の技術】
近年、大型の壁掛けテレビをはじめ種々の電子機器の表示パネルとして、プラズマディスプレイ、ＣＲＴ、蛍光表示管、電界放射型ディスプレイ、液晶ディスプレイ等の電子ディスプレイが使用され、その需要が増大し、今後もその数は益々増加するものと考えられる。
【０００３】
プラズマディスプレイ等の電子ディスプレイでは、ディスプレイの青色、緑色、赤色発光のままでは、鮮明な、３原色の調和のとれた画像は得られない。そこで、３原色の発光波長を一部吸収し、青色、緑色、赤色発光のバランスを調節する色素を含有するフィルターが、電子ディスプレイの前面に設けられている。
【０００４】
【発明が解決しようとする課題】
このような電子ディスプレイ用フィルターは、所定の発光波長を選択的に吸収して目的とする吸収以外に吸収がなく、全体として電子ディスプレイからの発光の透過率を低下させて画面の明るさを弱めないような特性を有することが必要である。しかしながら、このような要件を充分に満たす電子ディスプレイ用フィルターは数少ない。例えば、電子ディスプレイの赤色発光のコントロールは、現状では、アントラキノン系色素等を含有するフィルターによりなされているが、電子ディスプレイの明るさを必要以上に低減させる等の改善すべき点が多い。さらに、電子ディスプレイ用フィルターは使用に際して、耐熱性や耐光性などのその他の物質的性質においても優れていなければならない。
【０００５】
本発明の目的は、かかる従来の問題点を解決するためになされるもので、電子ディスプレイ前面に設置して、３原色の発光波長を一部吸収し、青色、緑色、赤色発光のバランスを調節できる電子ディスプレイ用フィルターであって、特に、赤色発光のバラスを効果的に調節して電子ディスプレイの明るさを実質的に弱めることがなく、その他の物理的性質においても優れた新規な光学フィルターを提供することにある。
【０００６】
【課題を解決するための手段】
本発明者らは、種々検討を重ねた結果、ポルフィリンに類似の特定構造の化合物を電子ディスプレイフィルターに含有させることにより、上記のごとき目的が達成されることを見出し、本発明を導き出した。
かくして、本発明は、下記の一般式（Ｉ）で表わされる拡張ポルフィリン系化合物を含有する層を有することを特徴とする電子ディスプレイ用フィルターを提供するものである。
【０００７】
【化２】
2005003946.tif 000002
【０００８】
式（Ｉ）中、Ｒ１〜Ｒ１６は、それぞれ、独立に、水素原子、ハロゲン原子、水酸基、置換基を有していてもよいアルキル基、置換基を有していてもよいアルコキシ基、又は置換基を有していてもよいアリール基を示し、Ｍは、２個の水素原子又は金属原子を示す。
【０００９】
本発明の電子ディスプレイ用フィルターは、その好ましい態様の一つとして、拡張ポルフィリン系化合物含有層に紫外線吸収剤を共存させるか、又は、拡張ポルフィリン系化合物含有層に紫外線吸収剤を含有する層を積層することを特徴とする。また、本発明の電子ディスプレイ用フィルターは、好ましい態様として、プラズマディスプレイフィルターである。
【００１０】
【発明の実施の形態】
以下、本発明の電子ディスプレイ用フィルターに必須の成分として含有される拡張ポルフィリン系化合物、およびその他の追加成分や構成要素、ならびにそれらの調製法や使用法等に沿って本発明の実施の形態を詳述する。
（拡張ポルフィリン系化合物）
本発明の電子ディスプレイ用フィルターに含有される拡張ポルフィリン系化合物を表す一般式（Ｉ）において、置換基Ｒ１〜Ｒ１６の好ましいものとしては、次の（ｉ）〜（ｖｉ）のようなものが例示できる。
（ｉ）水素原子；（ｉｉ）水酸基；（ｉｉｉ）ハロゲン原子：フッ素原子、塩素原子、臭素原子等；（ｉｖ）アルキル基：メチル基、エチル基、プロピル基、ブチル基、ペンンチル基、ヘキシル基、ヘプチル基、オクチル基、デシル基、ウンデシル基、ドデシル基、トリデシル基、ペンタデシル基等の炭素数１〜２０の直鎖もしくは分岐鎖アルキル基；
【００１１】
（ｖ）前記（ｉｖ）のアルキル基が有することがある置換基としてヒドロキシ基；フッ素原子、塩素原子、臭素原子等のハロゲン原子；メトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基；
【００１２】
（ｖｉ）アルコキシ基：メトキシ基、エトキシ基、プロポキシ基、ブトキシ基、ペンンチルオキシ基、ヘキシルオキシ基、ヘプチルオキシ基、オクチルオキシ基、デシオキシ基ウンデシルオキシ基、ドデシルオキシ基、トリデシルオキシ基、ペンタデシルオキシ基等の炭素数１〜２０の直鎖もしくは分岐鎖アルコキシ基；
【００１３】
（ｖｉｉ）下記（ｖｉ）のアルコキシ基が有することがある置換基としてヒドロキシ基；フッ素原子、塩素原子、臭素原子等のハロゲン原子；メトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基；
【００１４】
（ｖｉｉｉ）置換基として、下記（ｉｘ）のアリール基を有する前記（ｉｖ）のアルキル基、又は前記（ｖｉ）のアルコキシ基；
【００１５】
（ｉｘ）アリール基としては、置換基としてメチル基、エチル基、プロピル基、ブチル基、ペンンチル基、ヘキシル基、ヘプチル基、オクチル基、デシル基等の炭素数１〜１０のアルキル基；メトキシ基、エトキシ基、プロポキシ基、ブトキシ基、ペンンチルオキシ基、ヘキシルオキシ基、ヘプチルオキシ基、オクチルオキシ基、デシルオキシ基等の炭素数１〜１０のアルコキシ基；フッ素原子、塩素原子、臭素原子等のハロゲン原子で置換されていてもよいフェニル、ナフチル基等のアリール基；
【００１６】
（ｘ）アリールオキシ基のアリール部分が、上記（ｉｘ）のアリール基であるアリールオキシ基；
【００１７】
（ｘｉ）シクロプロピル基、シクロブチル基、シクロペンチル基、シクロへキシル基、４−メチルシクロヘキシル基、４−エチルシクロヘキシル基等のアルキル基で置換されていてもよいシクロアルキル基。
【００１８】
これらのうち、Ｒ１〜Ｒ１６としては、水素原子、置換基を有していてもよいアルキル基、置換基を有していてもよいシクロアルキル基および、置換基を有していてもよいアリール基が好ましく、さらに好ましくは、Ｒ１〜Ｒ１６のうちＲ１、Ｒ４、Ｒ７、Ｒ９、Ｒ１２、およびＲ１５が置換基を有していてもよいシクロアルキル基、置換基を有していてもよいアリール基であり、Ｒ２、Ｒ３、Ｒ５、Ｒ６、Ｒ８、Ｒ１０、Ｒ１１、Ｒ１３、Ｒ１４、およびＲ１６が水素原子の組み合わせの場合である。
【００１９】
Ｒ１、Ｒ４、Ｒ７、Ｒ９、Ｒ１２、およびＲ１５のシクロアルキル基のうち特にシクロヘキシル基が特に好ましく、Ｒ１、Ｒ４、Ｒ７、Ｒ９、Ｒ１２、およびＲ１５のアリール基のうち特に、３、４および５位にも置換基を有していてもよい２，６−ジ置換フェニル基、および９−アントラニル基が特に好ましい。前記２および６位の置換基は、フルオロ、クロロ、ブロモ、ヨード、炭素数１〜４のアルキル、または炭素数１〜４のアルコキシから独立に選択され、特に好ましいＲ１、Ｒ４、Ｒ７、Ｒ９、Ｒ１２、およびＲ１５の具体例としては、２，６−ジフルオロフェニル基、２，３，６−トリフルオロフェニル基、２，４，６−トリフルオロフェニル基、２，３，４，５，６−ペンタフルオロフェニル基、２，６−ジクロロフェニル基、２，３，６−トリクロロフェニル基、２，４，６−トリクロロフェニル基、２，３，４，５，６−ペンタクロロフェニル基、２，６−ジメチルフェニル基、２，４，６−トリメチルフェニル基、または９−アントラセニル基が挙げられる。
【００２０】
また、一般式（Ｉ）に配位する金属Ｍとしては、無機化学命名法１９９０年規則に基づく周期律表の２属、３属、４属、８属、９属、１０属、１１属、１２属、１３属、１４属または１５属に属する元素から選ばれる、２価の金属原子、３価の金属原子、４価の金属原子又はオキシ金属原子が挙げられる。その具体例として、２価の金属原子としては、Ｃｕ、Ｚｎ、Ｆｅ、Ｃｏ、Ｎｉ、Ｒｕ、Ｒｄ、Ｐｄ、Ｍｎ、Ｓｎ、Ｍｇ、Ｔｉ等が挙げられ、３価の金属原子としては、Ａｌ、Ｇａ、Ｉｎ、Ｆｅ、Ｒｕ等が挙げられ、４価の金属原子としては、Ｓｉ、Ｇｅ、Ｔｉ、Ｓｎ、Ｓｉ、Ｇｅ、Ｍｎ、Ｓｎ等が挙げられ、さらに、ＶＯ、ＭｎＯ、ＴｉＯ等のオキシ金属が挙げられる。このうち好ましくは、ＣｕまたはＮｉが挙げられる。
かくして、本発明の電子ディスプレイ用フィルターに含有され上述の一般式（Ｉ）で表わされる拡張ポルフィリン系化合物に属する特に好ましいものの代表例として以下のＩ−１からＩ−６で示される化合物が挙げられる。
【００２１】
【化３】
2005003946.tif 000003
【００２２】
上記の一般式（Ｉ）で表わされる拡張ポルフィリン系化合物は、例えば、Ｊ．  ＡＭ．  ＣＨＥＭ．  ＳＯＣ．  ２００３，  １２５，  ８７８−８７９等に記載の方法あるいはそれらに準じて、製造することができる。すなわち、略述すれば、一般に、トリピラン誘導体をｐ−トルエンスルフォン酸等の酸触媒の存在下、アルデヒド誘導体と縮合環化した上で、ＤＤＱ（２，３−ジクロル−５，６−ジシアノ−１，４−ベンゾキノン等の酸化剤により酸化することにより一般式（Ｉ）のＭが水素原子である拡張ポルフィリン系化合物が得られ、更に、必要に応じて、該化合物に金属塩を作用させることにより、Ｍが金属原子である拡張ポルフィリン系化合物が得られる。
【００２３】
上記一般式（Ｉ）で表わされる拡張ポルフィリン系化合物は、その透過率曲線の最小値における波長が５７０ｎｍ〜６４０ｎｍの範囲であり、より好ましくは５８０ｎｍ〜６３０ｎｍのものである。また、その透過率曲線の形状としては、半値幅が１００ｎｍ以下、より好ましくは６０ｎｍ以下といったようなシャープなバレー型（谷型）を示すものである。加えて、６００ｎｍ付近の透過率曲線の最小値以外には、大きな吸収ピークを有さない。かくして、式（Ｉ）で表わされる拡張ポルフィリン系化合物を含有する層を電子ディスプレイ前面にフィルターとして設置することにより、選択的に５７０〜６４０ｎｍの赤色系発光波長を一部吸収して赤色発光の調節を行うことができる。この際、式（Ｉ）の拡張ポルフィリン系化合物は、上記のような吸収特性を有するので、必要以上に赤色発光を吸収せず、ディスプレイ用の光学フィルターに用いてもディスプレイの明るさ等に影響を与えないという優れた性能を発揮する。
【００２４】
（拡張ポルフィリン系化合物含有層の調製）
本発明の電子ディスプレイ用フィルターは、一般式（Ｉ）で表わされる拡張ポルフィリン系化合物系を含有する層を有するものである。
上記一般式（Ｉ）で表わされる拡張ポルフィリン系化合物を含有する層は、各種樹脂に直接溶解あるいは分散させて得られた拡張ポルフィリン系化合物を含有する樹脂を、射出成形、Ｔダイ成形、カレンダー成形あるいは圧縮成形などの成形技術を用いて成形、フィルム化し、必要に応じて他の透明基板と張り合わせて製造することや、透明基板を構成する樹脂シートまたはフィルムに染着させる、もしくは、樹脂シートまたはフィルムに染着させて他の透明基板と張り合わせて製造すること、さらには、フィルムあるいはシート等に成形された透明基板に、一般式（Ｉ）の拡張ポルフィリン系化合物を含む塗工液を塗布する等により製造することができるが、このうち、透明基板上に塗工液を塗布する方法が好ましい。
【００２５】
上記透明基板の材質としては、実質的に透明であって、吸収、散乱が大きくない材料であれば特に制限はない。具体的な例としては、ガラス、ポリオレフィン樹脂、非晶質ポリオレフィン樹脂、ポリエステル樹脂、ポリカーボネイト樹脂、ポリ（メタ）アクリル酸エステル樹脂、ポリスチレン、ポリ塩化ビニル、ポリ酢酸ビニル、ポリアリレート樹脂、ポリエーテルサルホン樹脂等を挙げることができる。これらの中では、特に非晶質ポリオレフィン樹脂、ポリエステル樹脂、ポリカーボネート樹脂、ポリ（メタ）アクリル酸エステル樹脂、ポリアリレート樹脂、ポリエーテルサルホン樹脂等が好ましい。上記の樹脂には、一般的に公知である添加剤、耐熱老化防止剤、滑剤、帯電防止剤等を配合することができる。また、上記樹脂は、公知の射出成形、Ｔダイ成形、カレンダー成形、圧縮成形等の方法や、有機溶媒に溶融させてキャスティングする方法などを用い、フィルムまたはシート（板）に成形される。その厚みとしては、目的に応じて１０μｍ〜５ｍｍの範囲が望ましい。かかる透明基板を構成する基材は、未延伸でも延伸されていてもよい。また、他の基材と積層されていてもよい。さらに、該透明基板は、コロナ放電処理、火炎処理、プラズマ処理、グロー放電処理、粗面化処理、薬品処理等の従来公知の方法による表面処理や、アンカーコート剤やプライマー等のコーティングを施してもよい。
【００２６】
塗工液は、一般式（Ｉ）の拡張ポルフィリン系化合物をバインダーとともに有機溶剤に溶解させる方法、または粒径０．１〜３μｍに微粒化した拡張ポルフィリン系化合物を、必要に応じ分散剤を用い、バインダーとともに溶剤に分散させる方法により調製される。このとき溶剤に溶解または分散される拡張ポルフィリン系化合物、バインダーおよび分散剤の塗工液に対する含有量は０．５〜５０重量％で、拡張ポルフィリン系化合物、バインダーおよび分散剤の中で拡張ポルフィリン系化合物が占める割合は０．０５〜５０重量％、好ましくは０．１〜２０重量％である。
【００２７】
必要に応じて使用される分散剤としては、ポルビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、拡張ポルフィリン系化合物に対して０．５〜１５０重量倍、好ましくは０．５〜２０重量倍である。
【００２８】
使用されるバインダーとしては、ポリメチルメタクリレート樹脂、ポリエチルアクリレート樹脂等のアクリレート系樹脂、ポリカーボネート樹脂、エチレン‐ビニルアルコール共重合樹脂、エチレン‐酢酸ビニル共重合樹脂、ＡＳ樹脂、ポリエステル樹脂、塩錯ビ樹脂、ポリビニルブチラール樹脂、ＰＶＰＡ，ポリスチレン系樹脂、フェノール系樹脂、フェノキシ系樹脂、ポリスルフォン、ナイロン、セルロース系樹脂、酢酸セルロース系樹脂等が挙げられる。その使用量は拡張ポルフィリン系化合物に対して、１０〜５００重量倍、好ましくは５０〜３５０重量倍である。
【００２９】
一般式（Ｉ）の拡張ポルフィリン系化合物を含む塗工液のコーティングは、ディッピング法、フローコート法、スプレー法、バーコード法、グラビアコート法、ロールコート法、プレードコート法およびエアーナイフコート法等の公知の塗工方法でコーティングされる。このとき膜厚は、０．１〜３０μｍ、好ましくは０．５〜１０μｍとなるようコーティングされる。
【００３０】
（紫外線吸収剤）
本発明の電子ディスプレイ用フィルターには、上記一般式（Ｉ）で表わされる拡張ポルフィリン系化合物含有層に紫外線吸収剤を共存させるか、上記一般式（Ｉ）で表わされる拡張ポルフィリン系化合物含有層の他に紫外線吸収剤含有層を積層させるのが好ましい。
【００３１】
上記紫外線吸収剤としては、有機系紫外線吸収剤および無機系紫外線吸収剤のいずれもが使用できる。有機系紫外線吸収剤としては、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシルベンゾフェノン等のベンゾフェノン系化合物、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３’，５’−ジ−ｔ−ブチル−４’−ヒドロキシベンゾエート等のヒドロキシベンゾエート系化合物等を挙げることができる。無機系紫外線吸収剤としては、酸化チタン、酸化亜鉛、酸化セリウム、酸化鉄、硫酸バリウム等を挙げることができる。
紫外線吸収剤としては、５０％透過率での波長が３５０〜４２０ｎｍが好ましく、より好ましくは３６０ｎｍ〜４００ｎｍであり、３５０ｎｍより低波長では、紫外線遮断能が弱く、４２０ｎｍより高波長では着色が強くなり好ましくない。
【００３２】
紫外線吸収含有樹脂層に用いられる樹脂としては、前記の一般式（Ｉ）で表わされる拡張ポルフィリン系化合物のバインダーとして挙げた樹脂等のバインダー樹脂として一般的なものを使用することができる。この場合、一般式（Ｉ）で表わされる拡張ポルフィリン系化合物含有層に紫外線吸収剤を共存させる方法より、紫外線吸収層を積層する方が耐光性向上効果が遥かに大である。積層方法としては、一般式（Ｉ）で表わされる拡張ポルフィリン系化合物を含有する層に接して積層してもよいし、一般式（Ｉ）で表わされる拡張ポルフィリン系化合物を含有する層を塗布した透明基板の一般式（Ｉ）で表わされる拡張ポルフィリン系化合物を含有する層と反対側に積層してもよい。このとき紫外線吸収剤を含有層の膜厚は、０．１〜３０μｍ、好ましくは０．５〜１０μｍとなるように積層する。また、紫外線吸収剤含有層を塗布して形成する代わりに、市販の紫外線カットフィルターを積層して使用してもよい。このようなフィルターとしては、シャープカットフィルターＳＣ−３８、ＳＣ−３９、ＳＣ−４０（富士写真フィルム（株）製）やアクリプレンＨＢＳ、ＨＢＥ、ＨＢＣ（三菱レーヨン（株））等を挙げることができる。
【００３３】
（酸化防止剤）
さらに、上記電子ディスプレイ用フィルターには、必要に応じて、酸化防止剤等を含有する層を設けることができる。酸化防止剤としては、フェノール系酸化防止剤およびリン酸系酸化防止剤等を挙げることができる。酸化防止剤を紫外線吸収剤と併用することによりより効果が大となる。紫外線吸収剤によって遮断しきれなかった紫外光によるか、または可視光線による色素の活性化により生じる系色素のラジカルを酸化防止剤が不活性化することにより、色素の耐光性が向上するものと考えられる。
【００３４】
（色調調節用等色素）
本発明の電子ディスプレイ用フィルター、特にプラズマディスプレイ用フィルターにおいては、一般式（Ｉ）で表わされる拡張ポルフィリン系化合物の他に、色調調節用、色純度改善用、または色再現範囲拡大用色素として、下記の一般式（ＩＩ）で表わされるピラゾール系メチン化合物、一般式（ＩＩＩ）で表わされるピラゾール系スクアリリウム化合物、または一般式（ＩＶ）で表わされるビフェニル系スクアリリウム化合物を含有させることができる。
【００３５】
【化４】
2005003946.tif 000004
【００３６】
〔式（ＩＩ）中、Ｒ１９は、水素原子、置換基を有していてもよいアルキル基または置換基を有していてもよいアリール基を示し、Ｒ２０は、水素原子、置換基を有していてもよいアミノ基、置換基を有していてもよいアルコキシ基、置換基を有していてもよいアリール基、置換基を有していてもよいアルコキシカルボニル基または置換基を有していてもよいアリールオキシカルボニル基を示し、Ｒ２１は、水素原子、置換基を有していてもよいアルキル基または置換基を有していてもよいアリール基を示し、Ｙは−Ｏ−または−ＮＨ−基を表わす。〕
【００３７】
【化５】
2005003946.tif 000005
【００３８】
〔式（ＩＩＩ）中、Ｒ２２は、水素原子、置換基を有していてもよいアルキル基または置換基を有していてもよいアリール基を示し、Ｒ２３は、水素原子、置換基を有していてもよいアルキル基、置換基を有していてもよいアルコキシ基、置換基を有していてもよいアリール基、置換基を有していてもよいアミノ基、置換基を有していてもよいアルコキシカルボニル基または置換基を有していてもよいアリールオキシカルボニル基を示し、Ｚは−Ｏ−または−ＮＨ−基を表わす。〕
【００３９】
【化６】
2005003946.tif 000006
【００４０】
〔式（ＩＶ）中、Ｒ２４は、ハロゲン原子、置換基を有していてもよいアルキル基、置換基を有していてもよいアルコキシ基または−ＮＨ−Ｘ−Ｒ２５（Ｘは、ＣＯまたはＳＯ２を表わし、Ｒ２５は有機残基を表わす。）を表わし、ｍは、１〜４の整数をｎは０〜４の整数を表わす。〕
【００４１】
上記一般式（ＩＩ）で表わされるピラゾールメチン系化合物を用いることにより、３８０〜４２０ｎｍ近辺の青〜青紫を選択的の効率的に吸収することができ、一方他の波長領域での吸収はほとんどないので、本発明の一般式（Ｉ）で表わされる拡張ポルフィリン系化合物に併用することにより、色純度の高いプラズマディスプレイ用フィルターを得ることができる。
【００４２】
一方、上記一般式（ＩＩＩ）で表わされるピラゾール系スクアリリウム化合物は、青と緑との谷間である４８０ｎｍ〜５２０ｎｍ近辺の光を有効に吸収しながら、原色の青や緑の蛍光体発光を阻害することがないので、本発明の一般式（Ｉ）で表わされる拡張ポルフィリン系化合物に併用して用いることにより、色純度の高いディスプレイパネル用フィルターが得られる。
【００４３】
一方、上記一般式（ＩＶ）で表わされるビフェニル系スクアリリウム化合物は、青と緑との谷間である５６０ｎｍ〜６１０ｎｍ近辺の光を有効に吸収しながら、原色の緑や赤の蛍光体発光を阻害することがないので、プラズマディスプレイより発光してくるネオン光を有効にカットでき、本発明の一般式（Ｉ）で表わされる拡張ポルフィリン系化合物に併用して用いることにより、色純度の高いディスプレイパネル用フィルターが得られる。
【００４４】
上記一般式（ＩＩ）、一般式（ＩＩＩ）および一般式（ＩＶ）で表わされる化合物の好ましい具体例としては、それぞれ、ＷＯ０２／２０６７１公報の一般式（ＩＩ）、一般式（ＩＩＩ）、一般式（Ｉ）を挙げることができ、具体例としては、それぞれ、ＩＩ−１〜ＩＩ−９、ＩＩＩ−１〜ＩＩＩ−８、Ｉ−１〜Ｉ−５６を挙げることができる。
【００４５】
また、上記一般式（ＩＩ）、一般式（ＩＩＩ）または一般式（ＩＶ）の化合物は、一般式（Ｉ）で表わされる化合物含有層に共存させてもよいが、別層として積層させてもよい。積層体の形成方法としては、上述で記載したような塗工液を塗布し積層する方法、またはそれぞれ透明基板上に層を形成させた上でそれらを貼り合わせる方法等が挙げられる。
【００４６】
また、上記機能性フィルターの機能をさらに高めるため、上記一般式（ＩＩ）、一般式（ＩＩＩ）または一般式（ＩＶ）で表わされる化合物の他に黄色光、赤色光、青色光等の可視光を吸収する公知のアントラキノン系、アゾ系、フタロシアニン系、ピロメテン系、シアニン系、スクアリリウム系、メチン系、テトラアザポルフィリン系等の色素を添加することができる。
【００４７】
さらに、本発明のディスプレイ用フィルターは、近赤外線吸収層や電磁波カット層、表面への蛍光灯などの外光の写り込みを防止する反射防止層、ぎらつき防止（ノングレア）層等を任意に組み合わせて有するものである。これらの各層の膜厚は、それぞれ、０．１〜３０μｍ、好ましくは０．５〜１０μｍとなるように積層する。
【００４８】
（近赤外線吸収層）
近赤外線吸収層は、ディスプレイから放射される近赤外線によるリモコンや伝送系光通信における誤動作を防止する目的でディスプレイの前面に設置する。近赤外線光のカット領域は特に問題になる波長としてリモコンや伝送系光通信に、８００〜１０００ｎｍであり、その領域に吸収を有する近赤外線吸収物質を使用する。この近赤外線吸収物質としては、ニトロソ化合物およびその金属錯塩、シアニン系化合物、ジチオールニッケル錯塩系化合物、アミノチオールニッケル錯塩系化合物、フタロシアニン系化合物、トリアリルメタン系化合物、イモニウム系化合物、ジイモニウム系化合物、ナフトキノン系化合物、アントラキノン系化合物、アミノ化合物、アミニウム塩系化合物の近赤外線吸収色素、あるいは、カーボンブラックや、酸化インジウムスズ、酸化アンチモンスズなどの近赤外線吸収化合物を、単独または組み合わせて使うことができる。
【００４９】
（電磁波カット層）
電磁波カット層は、金属酸化物等の蒸着あるいはスパッタリング方法等が利用できる。通常は酸化インジウムスズ（ＩＴＯ）が一般的であるが、誘電体層と金属層を基板上に交互にスパッタリング等で積層させることで１０００ｎｍ以上の光をカットすることもできる。誘電体層としては酸化インジウム、酸化亜鉛などの透明な金属酸化物等であり、金属層としては銀あるいは銀−パラジウム合金が一般的である、通常、誘電体層よりはじまり３層、５層、７層あるいは１１層程度積層する。基材は、該フィルターをそのまま利用してもよいし、樹脂フィルムあるいはガラス上に蒸着あるいはスパッタリング後に、該フィルターと貼り合わせてもよい。
【００５０】
（反射防止層）
反射防止層は、表面の反射を抑えてフィルターの透過率を向上させるために、金属酸化物、フッ化物、ケイ化物、ホウ化物、炭化物、窒化物、硫化物等の無機物を、真空蒸着法、スパッタリング法、イオンプレーティング法、イオンビームアシスト法等で単層あるいは多層に積層させる方法、アクリル樹脂、フッ素樹脂などの屈折率の異なる樹脂を単層あるいは多層に積層させる方法等がある。また、反射防止処理を施したフィルムを該フィルター上に貼り付けることもできる。
【００５１】
（ノングレア層）
ノングレア層は、フィルターの視野角を広げる目的で、透過光を散乱させるために、シリカ、メラミン、アクリル等の微粉体をインキ化して、表面にコーティングする方法などを用いることができる。インキの硬化は、熱硬化あるいは光硬化を用いることができる。また、ノングレア処理をしたフィルムを該フィルター上に貼り付けることもできる。さらに必要であればハードコート層を設けることもできる。
【００５２】
（粘着剤層）
本発明のディスプレイ用フィルターの最外層に粘着剤層を設けることによりフィルターがディスプレイと一体形成され、プラズマディスプレイ等のディスプレイの薄肉化が可能となる。この際の粘着剤層の厚みは、通常、５〜１００μｍ、好ましくは１０〜５０μｍである。但し、ディスプレイ自体の表面が高温になるので、加熱によりガスが発生するような粘着剤は好ましくない。
【００５３】
具体的には、ポリアクリル酸アルキルエステル系等のポリマー系粘着剤、またはスチレンブタジエンラバー、天然ゴム等のゴム系粘着剤を、ハロゲン系、アルコール系、ケトン系、エステル系、エーテル系、脂肪族炭化水素系、芳香族炭化水素系等の有機溶剤を単独または複数混合した溶剤系に分散または溶解して粘度を調整したものをディッピング法、フローコート法、スプレー法、バーコード法、グラビアコート法、ロールコート法、プレードコート法およびエアーナイフコート法等の塗工方法で塗工し、その後溶剤を乾燥させ、粘着剤層とする。
【００５４】
また、プラズマディスプレイにフィルターを粘着時、プラズマディスプレイの表面とフィルターとの間に気泡が入ると画像が歪んだり、見にくくなったりする等、実用上の大きな問題となるので気泡の巻き込みには十分に注意する必要がある。
【００５５】
さらにフィルターの縁綾部の粘着剤層と剥離フィルムとの間に、粘着剤層を設けない部分を形成したり、非粘着性のフィルムを挟む等して非粘着部分を形成し、剥離開始部とすれば粘着時の作業がやりやすい。
上記ディスプレイパネル用フィルターは単独はもちろん、さらに透明のガラスや他の透明樹脂板等と貼り合わせた積層体として用いることにより、ディスプレイから取り外し可能なフィルターとすることもできる。
【００５６】
【実施例】
以下に、実施例により本発明の実施態様を説明するが、本発明は以下の実施例に限定されるものではない。
実施例１
ポリエチレンテレフタレート製フィルム（三菱化学ポリエステルフィルム社製ＰＥＴフィルム「Ｔ１００Ｅ」、厚み１００μｍ）に、一般式（Ｉ）に属し既述の式Ｉ−３で表わされる拡張ポルフィリン系化合物の０．６２５％テトラヒドロフラン溶液０．１８ｇ、アクリル系樹脂（ダイヤナールＢＲ−８０；三菱レーヨン（株）製）の２０％ジメトキシエタン溶液１．０ｇを混合し、１．０μｍ  ＰＴＦＥ  Ｍｅｍｂｒａｎｅ  （Ｗｈａｔｍａｎ  Ｉｎｃ．社製）で濾過後、バーコーター（Ｎｏ．２４；江藤器械（株）製）で塗工し、乾燥して、膜厚６μｍのコーティング層を有する電子ディスプレイ用フィルターを得た。
このコーティングフィルムの透過率を日立分光光度計（Ｕ‐３５００）で測定した。透過率の最小値における波長は６１５ｎｍ、透過率は、４６．１％、スペクトルの半値幅は５８．８ｎｍであった。
【００５７】
上記の電子ディスプレイ用フィルターを１００℃の恒温槽に１００時間入れて耐熱性の試験を行い、日立分光光度計（Ｕ‐３５００）の吸光度で色素残存率（％）を測定したところ、９９．３％であり、良好な耐熱性を示した。
【００５８】
上記のコーティングフィルムの拡張ポルフィリン系化合物含有層面と反対側に紫外線カットフィルターＳＣ‐３９（富士写真フィルム（株）製）を積層し、キセノンフェードメーター（スガ試験機（株）製ＦＡＬ−２５ＡＸ−ＨＣ．Ｂ．ＥＣ）で耐光性の評価を紫外線カット層側より露光して行った（２８０Ｈｒ露光）。日立分光光度計（Ｕ‐３５００）の吸光度で色素残存率（％）を測定したところ、９４．１％であり、良好な耐光性を示した。
【００５９】
【発明の効果】
以上の記述から明らかなように、式（Ｉ）で表わされる拡張ポルフィリン系化合物を含有する層を有する本発明の光学フィルターは、６００ｎｍ付近の発光波長を選択的に吸収して赤外発光を好適に調節して明るく鮮明な画面を実現することができ、耐熱性や耐光性などにおいても優れた新しいタイプの電子ディスプレイ用フィルターとして有用である。